(57)【要約】  ポリエステルのハードセグメントと、二量体化脂肪酸および／またはその誘導体のモノマー単位を含有するソフトセグメントと、を含有する熱可塑性ポリエステルエラストマーを含有するポリマー組成物であって、紫外線吸収剤を少なくとも０．１重量％含有するポリマー組成物。【特許請求の範囲】
【請求項１】
ポリエステルのハードセグメントと、二量体化脂肪酸および／またはその誘導体のモノマー単位を含有するソフトセグメントと、を含有する熱可塑性ポリエステルエラストマーを含有するポリマー組成物であって、紫外線吸収剤を少なくとも０．１重量％含有する、ポリマー組成物。
【請求項２】
紫外線吸収剤を少なくとも０．２重量％含有する、請求項１に記載のポリマー組成物。
【請求項３】
紫外線吸収剤を少なくとも０．４重量％含有する、請求項１に記載のポリマー組成物。
【請求項４】
前記紫外線吸収剤が有機化学化合物である、請求項１〜３のいずれか一項に記載のポリマー組成物。
【請求項５】
ヒンダードアミン光安定剤（ＨＡＬＳ）を少なくとも０．１重量％含有する、請求項１〜４のいずれか一項に記載のポリマー組成物。
【請求項６】
前記熱可塑性ポリエステルエラストマーが、ポリブチレンテレフタレートのハードセグメントを含有する、請求項１〜６のいずれか一項に記載のポリマー組成物。
【請求項７】
前記熱可塑性ポリエステルエラストマーが、炭素原子３２〜４４個を含む、二量体化脂肪酸および／またはその誘導体のモノマー単位を含有するソフトセグメントを含有する、請求項１〜６のいずれか一項に記載のポリマー組成物。
【請求項８】
前記熱可塑性ポリエステルエラストマーが、炭素原子３６個を含む、二量体化脂肪酸および／またはその誘導体のモノマー単位を含有するソフトセグメントを含有する、請求項１〜６のいずれか一項に記載のポリマー組成物。
【請求項９】
請求項１〜８のいずれか一項に記載の組成物の少なくとも１つの層を含む、建築物に使用するのに適したフィルム。
【発明の詳細な説明】
【発明の詳細な説明】
【０００１】
熱可塑性ポリエステルエラストマーを含むポリマー組成物は長い間知られており、例えばＨａｎｄｂｏｏｋ  ｏｆ  ｔｈｅｒｍｏｐｌａｓｔｉｃ  ｅｌａｓｔｏｍｅｒｓ，２ｎｄ  ｅｄ．Ｖａｎ  Ｎｏｓｔｒａｎｄ  Ｒｅｉｎｈｏｌｄ，Ｎｅｗ  Ｙｏｒｋ，ＩＳＢＮ  ０−４４２−２９１８４−１，ｐ．１８１−２２３に記述されている。
【０００２】
ポリエステルのハードセグメントと、様々なソフトセグメント、例えばポリエーテル、ポリエステルまたはポリカーボネートのソフトセグメントとを含有する熱可塑性ポリエステルエラストマーは、強度、弾性および動的性質の珍しい組み合わせを有する。したがって、すべての種類の用途、例えば等速駆動ジョイントブート（ｃｏｎｓｔａｎｔ  ｖｅｌｏｃｉｔｙ  ｄｒｉｖｅ  ｊｏｉｎｔ  ｂｏｏｔ）などの自動車部品だけでなく、列車の重負荷スプリング部材またはワイヤーおよびケーブル用の絶縁層としての用途での使用が見出されている。しかしながら、熱可塑性ポリエステルエラストマーは、紫外線に対する耐性が限られている。したがって、屋外用途での広い受け入れは見出されていない。熱可塑性エラストマーは建築用途のフィルムにおいて使用されるが、これらのフィルムの多くは屋外で使用される。そのフィルムがタイル下の屋根構造の一部として使用される場合、太陽への曝露からフィルムを保護するために、フィルムを設置してすぐ後にタイルを敷く必要がある。
【０００３】
多くの用途では、熱可塑性ポリエステルエラストマーを含むポリマー組成物が向上した耐紫外線性を有することが望まれる。製品が屋外用途に適するようになると考えられることから、これは熱可塑性エラストマーの新しい市場を開くだろう。
【０００４】
ポリエステルのハードセグメントと、二量体化脂肪酸および／またはその誘導体のモノマー単位を含有するソフトセグメントと、を含有する熱可塑性エラストマーは、紫外線への曝露後にいくらかの光沢保持を有することは確かである。しかしながら、ポリエステルのハードセグメントを含有する他の熱可塑性エラストマーなどの機械的性質は、紫外線への曝露後に急速な低下を示す。
【０００５】
本発明の目的は、紫外線に対する向上した耐性を示す、熱可塑性エラストマーを含有するポリマー組成物を提供することである。
【０００６】
意外なことに、この目的は、ポリエステルのハードセグメントと、二量体化脂肪酸および／またはその誘導体のモノマー単位を含有するソフトセグメントと、を含有する熱可塑性エラストマーを含有するポリマーを提供することによって得られ、そのポリマー組成物は、紫外線吸収剤を少なくとも０．１重量％含有する。熱可塑性ポリエステルエラストマーは通常、低い耐紫外線性を有するだけでなく、これらのポリマーの耐紫外線性に対する紫外線吸収剤の効果は、耐紫外線性を高めるために使用される他の添加剤の効果よりも顕著ではないことから、この結果は意外である。意外なことに、熱可塑性ポリエステルの特定のソフトブロックの使用と併せて、紫外線吸収剤を使用することによって、特に機械的性質の保持に関して、耐紫外線性の顕著な増加が得られる。
【０００７】
二量体化脂肪酸は、モノマー不飽和脂肪酸からオリゴマー化反応によって得られる。オリゴマー混合物はさらに、例えば蒸留によって処理され、高含有率の二量体化脂肪酸を有する混合物が得られる。二量体化脂肪酸における二重結合は、接触水素化によって飽和され得る。本明細書で使用される、二量体化脂肪酸という用語は、飽和および不飽和脂肪酸の両方のタイプのこれらの二量体化脂肪酸に関する。二量体化脂肪酸は飽和脂肪酸であることが好ましい。
【０００８】
二量体化脂肪酸の誘導体を生成することも可能である。例えば、二量体化脂肪酸ジオールは、二量体化脂肪酸のカルボン酸基、またはその形成されたエステル基の水素化によって、二量体化脂肪酸の誘導体として得られる。さらに誘導体は、カルボン酸基、またはそれから形成されたエステル基をアミド基、ニトリル基、アミン基またはイソシアネート基へと変換することによって得られる。
【０００９】
二量体化脂肪酸は、炭素原子を３２個から４４個まで含有し得る。好ましくは、二量体化脂肪酸は炭素原子を３６個含有する。
【００１０】
二量体化脂肪酸の構造および特性に関する更なる詳細は、相当するユニケマ社（ＵＮＩＣＨＥＭＡ）（エンメリヒ（Ｅｍｍｅｒｉｃｈ），ドイツ（Ｇｅｒｍａｎｙ））のリーフレット「Ｐｒｉｐｏｌ  Ｃ３６−Ｄｉｍｅｒ  ａｃｉｄ」またはコグニス社（Ｃｏｍｐａｎｙ  ＣＯＧＮＩＳ）の小冊子（デュッセルドルフ（Ｄｕｅｓｓｅｌｄｏｒｆ），ドイツ）「Ｅｍｐｏｌ  Ｄｉｍｅｒ  ａｎｄ  Ｐｏｌｙ−ｂａｓｉｃ  Ａｃｉｄｓ；Ｔｅｃｈｎｉｃａｌ  Ｂｕｌｌｅｔｉｎ  １１４Ｃ（１９９７）」に記述されている。
【００１１】
二量体化脂肪酸および／またはその誘導体のモノマー単位を含有する熱可塑性エラストマーの製造において、二量体化脂肪酸およびその誘導体は、モノマーとして、または前駆オリゴマーまたはポリマーとして使用され得る。一例において、前駆オリゴマーまたはポリマーは、ジオールまたはジカルボン酸のいずれかの組み合わせと共に、二量体化脂肪酸および／または二量体化脂肪酸ジオールで形成されるポリエステルである。他の例において、前駆オリゴマーまたはポリマーは、ポリアミドを形成するジアミンまたはジカルボン酸のいずれかの組み合わせと共に、二量体化脂肪酸および／または二量体化脂肪酸ジアミンで形成されるポリアミドである。
【００１２】
前駆物質は、二量体化脂肪酸および二量体化脂肪アミンの前駆オリゴマーまたはポリマーであることも可能である。二量体化脂肪酸と二量体化脂肪アミンの比ならびに脂肪酸および脂肪アミンの重合度に応じて、前駆物質の末端基は酸基であるように調整され得る。
【００１３】
前駆オリゴマーまたはポリマーは好ましくは、少なくとも６００ｋｇ／ｋｍｏｌ、さらに好ましくは少なくとも１０００ｋｇ／ｋｍｏｌ、またさらに好ましくは少なくとも２０００ｋｇ／ｋｍｏｌの数平均分子量（Ｍｎ）を有する。Ｍｎは、好ましくは最大で５０００ｋｇ／ｋｍｏｌ、さらに好ましくは最大で２５００ｋｇ／ｋｍｏｌである。
【００１４】
このポリマーは、二量体化脂肪酸および／またはその誘導体のモノマー単位を１〜７０重量％含有し得る。好ましくは、ポリマーは、二量体化脂肪酸および／またはその誘導体のモノマー単位を２０〜６０重量％、さらに好ましくは３０〜５５重量％含有する。
【００１５】
熱可塑性エラストマーは適切には、少なくとも１種類のアルキレンジオールと、少なくとも１種類の芳香族ジカルボン酸またはそのエステルと、から誘導される反復単位から構成されるポリエステルのハードセグメントを含有する。直鎖状または脂環式アルキレンジオールは一般に、Ｃ原子２〜８個、好ましくはＣ原子２〜４個を含有する。その例としては、エチレングリコール、プロピレンジオールおよびブチレンジオールが挙げられる。好ましくは、プロピレンジオールまたはブチレンジオール、さらに好ましくは１，４−ブチレンジオールが使用される。適切な芳香族ジカルボン酸の例としては、テレフタル酸、２，６−ナフタレンジカルボン酸、４，４’−ビフェニルジカルボン酸またはこれらの組み合わせが挙げられる。その利点は、得られるポリエステルが一般に、１５０℃を超える、好ましくは１７５℃を超える、さらに好ましくは１９０℃を超える融点を有する半結晶性であることである。ハードセグメントは任意選択で、他のジカルボン酸、例えばイソフタル酸から誘導される単位を少量さらに含有してもよく、それによってポリエステルの融点が一般に下がる。特にコポリエーテルエステルの結晶化挙動が確実に悪影響を受けないようにするために、他のジカルボン酸の量は、好ましくはジカルボン酸の総量に対して１０モル％以下、より好ましくは５モル％以下に制限される。ハードセグメントは好ましくは、反復単位として、エチレンテレフタレート、プロピレンテレフタレートから、特にブチレンテレフタレートから構成される。これらの容易に利用可能な単位の利点には、好ましい結晶化挙動および高い融点が含まれ、良好な加工特性、優れた耐熱性および耐薬品性および良好な耐破壊性を有する本発明による熱可塑性エラストマーが得られる。
【００１６】
紫外線吸収剤は、紫外線を吸収し、ポリマーにとってそれを有害性が少ないエネルギーへと変換する化合物である。
【００１７】
紫外線吸収剤の例は顔料、例えばカーボンブラック、二酸化チタン、酸化亜鉛および有機化学化合物など、例えばヒドロキシベンゾフェノン、ヒドロキシベンゾトリアゾール、トリアジン、アニリド、ベンゾエート、シアノアクリレートおよびフェニルホルムアミジンである。
【００１８】
ヒドロキシベンゾフェノンの例としては、２−ヒドロキシ−４−ｎ−オクトキシベンゾフェノン、２−ヒドロキシ−４−メトキシベンゾフェノン、２−プロペン酸、２−（４−ベンゾイル−３−ヒドロキシフェノキシ）エチルエステル、２−ヒドロキシ−４−ｎ−ドデシルオキシ−ベンゾフェノン、ポリ−４−（２−アクリロイルオキシエトキシ）−２−ヒドロキシベンゾフェノン、ビス−（２−メトキシ−４−ヒドロキシ−５−ベンゾイル−フェニル）−メタンおよび［２−ヒドロキシ−４−（２−ヒドロキシエトキシ）フェニル］フェニル−メタノンが挙げられる。
【００１９】
ヒドロキシベンゾトリアゾールの例としては、２−（２’−ヒドロキシ−３’，５’−ジ−ｔ−ブチル−フェニル）−ベンゾトリアゾール、２−（２’−ヒドロキシ−３’−ｔ−ブチル−５’−メチルフェニル）−５−クロロベンゾトリアゾール、２−（５−クロロ−２Ｈ−ベンゾトリアゾール−２−イル）−４，６−ビス−（１，１−ジメチルエチル）−フェノール、２−（２’−ヒドロキシ−３，５’−ジ−ｔ−アミルフェニル）ベンゾトリアゾール、２−（２Ｈ−ベンゾトリアゾール−２−イル）−４−メチル−フェノール、２−（２Ｈ−ベンゾトリアゾール−２−イル）−４−（１，１−ジメチルエチル）−フェノール、２−（２Ｈ−ベンゾトリアゾール−２−イル）−４−（１，１，３，３−テトラメチルブチル）−フェノール、ベンゼンプロパン酸の３−（２Ｈ−ベンゾトリアゾール−２−イル）−５−（１，１−ジメチルエチル）−４−ヒドロキシ−１，６−ヘキサンジイルエステル、ビス［２−ヒドロキシ−５−ｔ−オクチル−３−（ベンゾトリアゾール−２−イル）フェニル］メタン、２−［２−ヒドロキシ−３，５−ジ（１，１−ジメチルベンジル）フェニル］２Ｈ−ベンゾトリアゾール、ビス［２−ヒドロキシ−５−メチル−３−（ベンゾトリアゾール−２−イル）フェニル］メタン、２−（２Ｈ−ベンゾトリアゾール−２−イル）−４−（１，１−ジメチルエチル）−６−（２−メチルプロピル）−フェノール、２−（２Ｈ−ベンゾトリアゾール−２−イル）−４−メチル−６−ドデシルフェノール、β−［−３−（２−Ｈ−ベンゾトリアゾール−２−イル）−４−ヒドロキシ−５−ｔ−ブチルフェニル］−プロピオン酸−メチルエステルと、ポリエチレングリコール３００との反応生成物、３−（２Ｈ−ベンゾトリアゾール−２−イル）−５−（１，１−ジメチルエチル）−４−ヒドロキシ−ベンゼンプロパン酸、２−（２Ｈ−ベンゾトリアゾール−２−イル）−６−（１−メチル−１−フェニルエチル）４−（１，１，３，３−テトラメチルブチル）フェノール、２−（２’−ヒドロキシ−５’−（２−ヒドロキシエチル））−ベンゾトリアゾール、２−（２−ヒドロキシ−４−オクチルオキシフェニル）−２Ｈ−ベンゾトリアゾール、２−［４−［４，６−ビス（［１，１’−ビフェニル］−４−イル）−１，３，５−トリアジン−２−イル］−３−ヒドロキシフェノキシ］−プロパン酸イソオクチルエステル、オクチル−３−［３−ｔ−ブチル−４−ヒドロキシ−５−（５−クロロ−２Ｈ−ベンゾトリアゾール−２−イル）フェニル］プロピオネート＋２−、エチルヘキシル−３−［３−ｔ−ブチル−４−ヒドロキシ−５−（５−クロロ−２Ｈ−ベンゾトリアゾール−２イル）フェニル］プロピオネートおよび２−（２Ｈ−ベンゾトリアゾール−２−イル）−６−［［３−（１，１−ジメチルエチル）−２−ヒドロキシ−５−メチルフェニル］メチル］−４−（１，１，３，３−テトラメチルブチル）−フェノールが挙げられる。
【００２０】
トリアジンの例としては、２−［４，６−ジフェニル−１，３，５−トリアジン−２−イル］−５−（ヘキシル）オキシ−フェノール、２−［４，６−ビス（２，４−ジメチルフェニル）−１，３，５−トリアジン−２−イル］−５−（オクチルオキシ）−フェノール、２−［４−［（２−ヒドロキシ−３−（２’−エチル）ヘキシル）オキシ］−２−ヒドロキシフェニル］−４，６−ビス（２，４−ジメチルフェニル）−１，３，５−トリアジン、２，４−ビス［２−ヒドロキシ−４−ブトキシフェニル］−６−（２，４−ジブトキシフェニル）−１，３，５−トリアジン、５，５’−ビス（２−エチルヘキシルオキシ）−２，２’−［６−（４−メトキシフェニル）−１，３，５−トリアジン−２，４−ジイル］ジフェノール、および１−メトキシ−２−プロピルアセテート中の２−［４−［（２−ヒドロキシ−３−ドデシルオキシプロピル）オキシ］−２−ヒドロキシフェニル］−４，６−ビス（２，４−ジメチルフェニル）−１，３，５−トリアジンと、２−［４−［（２−ヒドロキシ−３−トリデシルオキシプロピル）オキシ］−２−ヒドロキシフェニル］−４，６−ビス（２，４−ジメチルフェニル）−１，３，５−トリアジンとの混合物が挙げられる。
【００２１】
アニリドの例としては、２−エトキシ−５−ｔ−ブチル−２’−エチル−オキサルアニリド、２−エチル，２’−エトキシ−オキサルアニリドおよびＮ−（２−エトキシ−フェニル）−Ｎ’−（４−イソ−ドデシル−フェニル）−エタンジアミンが挙げられる。
【００２２】
ベンゾエートの例としては、３，５−ジ−ｔ−ブチル−４−ヒドロキシ安息香酸、ｎ−ヘキサデシルエステル、４−ｔ−ブチル−フェニルサリチレート、安息香酸、３，５−ビス（１，１−ジメチルエチル）−４−ヒドロキシ−、２，４−ビス（１，１−ジメチルエチル）フェニルエステルおよび安息香酸、２−ヒドロキシ−、フェニルエステルが挙げられる。
【００２３】
シアノアクリレートの例としては、エチル２−シアノ−３，３−ジフェニルアクリレート、２−エチルヘキシル２−シアノ−３，３−ジフェニルアクリレートおよび１，３−ビス−［２’−シアノ−３’，３−ジフェニルアクリロイル）オキシ］−２，２−ビス−｛［２−シアノ−３’，３’−ジフェニルアクリロイル）オキシ］メチル｝プロパンが挙げられる。
【００２４】
フェニルホルムアミジンの例としては、４−［［（メチルフェニルアミノ）メチレン］アミノ］−安息香酸のエチルエステル、およびＮ−（ｐ−エトキシ−カルボニルフェニル）−Ｎ’−エチル−Ｎ’−フェニルホルムアミジンが挙げられる。
【００２５】
紫外線吸収剤の更なる例としては、２−プロペン酸の３−（４−メトキシフェニル）−２−エチルヘキシルエステル、プロパン二酸の［（４−メトキシフェニル）−メチレン］−ジメチルエステル、テトラ−エチル−２，２’−（１，４−フェニレン−ジメチリデン）−ビスマロネート、１，４−ビス（４−ベンゾイル−３−ヒドロキシフェノキシ）−ブタンおよび２．２’−（１，４−フェニレン）ビス［４Ｈ−３，１−ベンゾキサジン−４−オン］が挙げられる。
【００２６】
紫外線による曝露後に機械的性質の保持に対して非常に良い効果を有し、かつポリマーに色を与えないことから、好ましくは、有機化学化合物が使用される。
【００２７】
使用される吸収剤の量は、ポリマー組成物に対して、少なくとも０．１重量％、好ましくは少なくとも０．２重量％、さらに好ましくは少なくとも０．４重量％である。好ましくは、吸収剤の量は５重量％未満であり、さらに好ましくは２重量％未満である。
【００２８】
本発明による組成物は好ましくは、紫外線吸収剤の次にヒンダードアミン光安定剤（ＨＡＬＳ）を含有する。
【００２９】
好ましくは、本発明によるポリマー組成物において使用されるＨＡＬＳの量は、ポリマー組成物に対して０．１〜２重量％である。
【００３０】
好ましくは、選択されるＨＡＬＳは、置換ピペリジン化合物から誘導される化合物、特に、アルキル置換ピペリジル、ピペリジニルまたはピペラジノン化合物または置換アルコキシピペリジニル化合物から誘導されるいずれかの化合物である。
【００３１】
かかる化合物の例は、２，２，６，６−テトラメチル−４−ピペリドン；２，２，６，６−テトラメチル−４−ピペリジノール；ビス−（１，２，２，６，６−ペンタメチルピペリジル）−（３’，５’−ジ−ｔ−ブチル−４’−ヒドロキシベンジル）ブチルマロネート；ジ−（２，２，６，６−テトラメチル−４−ピペリジル）セバケート（Ｔｉｎｕｖｉｎ（登録商標）７７０）；Ｎ−（２−ヒドロキシエチル）−２，２，６，６−テトラメチル−４−ピペリジノールとコハク酸のオリゴマー（Ｔｉｎｕｖｉｎ（登録商標）６２２）；ビス−（２，２，６，６−テトラメチル−４−ピペリジニル）スクシネート；ビス−（１−オクチルオキシ−２，２，６，６−テトラメチル−４−ピペリジニル）セバケート（Ｔｉｎｕｖｉｎ（登録商標）１２３）；ビス−（１，２，２，６，６−ペンタメチル−４−ピペリジニル）セバケート（Ｔｉｎｕｖｉｎ（登録商標）７６５）；Ｎ，Ｎ’−ビス−（２，２，６，６−テトラメチル−４−ピペリジル）ヘキサン−１，６−ジアミン（Ｃｈｉｍａｓｓｏｒｂ（登録商標）Ｔ５）；Ｎ−ブチル−２，２，６，６−テトラメチル−４−ピペリジンアミン；２，２’−［（２，２，６，６−テトラメチルピペリジニル）イミノ］−ビス−［エタノール］；ポリ（（６−モルホリン−Ｓ−トリアジン−２，４−ジイル）（２，２，６，６−テトラメチル−４−ピペリジニル）−イミノヘキサメチレン−（２，２，６，６−テトラメチル−４−ピペリジニル）−イミノ）（Ｃｙａｓｏｒｂ（登録商標）ＵＶ３３４６）；５−（２，２，６，６−テトラメチル−４−ピペリジニル）−２−シクロ−ウンデシルオキサゾール）（Ｈｏｓｔａｖｉｎ（登録商標）Ｎ２０）；８−アセチル−３−ドデシル−７，７，９，９−テトラメチル−１，３，８−トリアザ−スピロ（４，５）デカン−２，４−ジオン；ポリメチルプロピル−３−オキシ［４（２，２，６，６−テトラメチル）−ピペリジニル）シロキサン（Ｕｖａｓｉｌ（登録商標）２９９）；α−メチルスチレン−Ｎ−（２，２，６，６−テトラメチル−４−ピペリジニル）マレイミドと、Ｎ−ステアリルマレイミドとのコポリマー；β，β，β’，β’−テトラメチル−２，４，８，１０−テトラオキサスピロ［５．５］ウンデカン−３，９−ジエタノール、１，２，２，６，６−ペンタメチル−４−ピペリジニルエステルと、１，２，３，４−ブタンテトラカルボン酸のポリマー（Ｍａｒｋ（登録商標）ＬＡ６３）；１，２，３，４−ブタンテトラカルボン酸、２，２，６，６−テトラメチル−４−ピペリジニルエステルとの、２，４，８，１０−テトラオキサスピロ［５．５］ウンデカン−３，９−ジエタノール，β，β，β’，β’−テトラメチル−のポリマー（Ｍａｒｋ（登録商標）ＬＡ６８）；Ｄ−グルシトール，１，３：２，４−ビス−Ｏ−（２，２，６，６−テトラメチル−４−ピペリジニリデン）−（ＨＡＬＳ７）；７−オキサ−３，２０−ジアザジスピロ［５．１．１１．２］ヘンエイコサン−２１−オン，２，２，４，４−テトラメチル−２０−（オキシラニルメチル）のオリゴマー（Ｈｏｓｔａｖｉｎ（登録商標）Ｎ３０）；プロパン二酸、［（４−メトキシフェニル）メチレン］−，ビス（１，２，２，６，６−ペンタメチル−４−ピペリジニル）エステル（Ｓａｎｄｕｖｏｒ（登録商標）ＰＲ３１）
；ホルムアミド、Ｎ，Ｎ’−１，６−ヘキサンジイルビス［Ｎ−（２，２，６，６−テトラメチル−４−ピペリジニル（Ｕｖｉｎｕｌ（登録商標）４０５０Ｈ）である。１，３，５−トリアジン−２，４，６−トリアミン、Ｎ，Ｎ’’’−［１，２−エタンジイルビス［［［４，６−ビス［ブチル（１，２，２，６，６−ペンタメチル−４−イペリジニル）アミノ］−１，３，５−トリアジン−２−イル］イミノ］−３，１−プロパンジイル］］−ビス［Ｎ’，Ｎ’’−ジブチル−Ν’，Ν’’−ビス（１，２，２，６，６−ペンタメチル−４−ピペリジニル）（Ｃｈｉｍａｓｓｏｒｂ（登録商標）１１９）；１，５−ジオキサスピロ（５，５）ウンデカン３，３−ジカルボン酸，ビス（２，２，６，６−テトラメチル−４−ペリジニル）エステル（Ｃｙａｓｏｒｂ（登録商標）ＵＶ−５００）；１，５−ジオキサスピロ（５，５）ウンデカン３，３−ジカルボン酸，ビス（１，２，２，６，６−ペンタメチル−４−ペリジニル）エステル（Ｃｙａｓｏｒｂ（登録商標）ＵＶ−５１６）；Ｎ−２，２，６，６−テトラメチル−４−ピペリジニル−Ｎ−アミノ−オキサミド；４−アクリロイルオキシ−１，２，２，６，６−ペンタメチル−４−ピペリジン；ＨＡＬＳ  ＰＢ−４１（Ｃｌａｒｉａｎｔ  Ｈｕｎｉｎｇｕｅ  Ｓ．Ａ．）；１，３−ベンゼンジカルボキサミド，Ｎ，Ｎ’−ビス（２，２，６，６−テトラメチル−４−ピペリジニル）（Ｎｙｌｏｓｔａｂ（登録商標）Ｓ−ＥＥＤ（Ｃｌａｒｉａｎｔ  Ｈｕｎｉｎｇｕｅ  Ｓ．Ａ．））；３−ドデシル−１−（２，２，６，６−テトラメチル−４−ピペリジル）−ピロリジン−２，５−ジオン；２，４，６−トリクロロ−１，３，５−トリアジンとの１，３−プロパンジアミン、Ｎ，Ｎ−１，２−エタンジイルビス−ポリマー、Ｎ−ブチル−２，２，６，６−テトラメチル−４−ピペリジンアミンとの反応生成物（Ｕｖａｓｏｒｂ（登録商標）ＨＡ８８）；１，１’−（１，２−エタン−ジ−イル）−ビス−（３，３’，５，５’−テトラ−メチル−ピペラジノン）（Ｇｏｏｄ−ｒｉｔｅ（登録商標）３０３４）；１，１’，１’’−（１，３，５−トリアジン−２，４，６−トリイルトリス（（シクロヘキシルイミノ）−２，１−エタンジイル）トリス（３，３，５，５−テトラメチルピペラジノン）；（Ｇｏｏｄ−ｒｉｔｅ（登録商標）３１５０）；１，１’，１’’−（１，３，５−トリアジン−２，４，６−トリイルトリス（（シクロヘキシルイミノ）−２，１−エタンジイル）トリス（３，３，４，５，５−テトラメチルピペラジノン）（Ｇｏｏｄ−ｒｉｔｅ（登録商標）３１５９）；１，２，３，４−ブタンテトラカルボン酸、テトラキス（２，２，６，６−テトラメチル−４−ピペリジニル）エステル（ＡＤＫ  ＳＴＡＢ（登録商標）ＬＡ−５７）１，２，３，４−ブタン−テトラカルボン酸、１，２，３−トリス−（１，２，２，６，６−ペンタ−メチル−４−ピペリジル）−４−トリデシルエステル（ＡＤＫ  ＳＴＡＢ（登録商標）ＬＡ−６２）である。
【００３２】
２，２，６，６−テトラ−メチル−４−ピリジノールといくつかの脂肪酸とのエステルの混合物（ＣＹＡＳＯＲＢ（登録商標）ＵＶ３８５３）；プロパン二酸，［（４−メトキシフェニル）メチレン］−ビス（２，２，６，６−テトラメチル−４−ピペリジニル）エステル（ＨＯＳＴＡＶＩＮ（登録商標）ＰＲ−３１）；３−ドデシル−１−（２，２，６，６−テトラメチル−４−ピペリジル）−ピロリジン−２，５−ジオン（ＣＹＡＳＯＲＢ（登録商標）ＵＶ３５８１）；３−ドデシル−１−（１，２，２，６，６−ペンタメチル−４−ピペリジル）−ピロリジン−２，５−ジオン（ＣＹＡＳＯＲＢ（登録商標）ＵＶ３６４１）；１，２，３，４−ブタンテトラカルボン酸，テトラキス（１，２，２，６，６−ペンタメチル−４−ピペリジニル）エステル（ＡＤＫ  ＳＴＡＢ（登録商標）ＬＡ−５２）；１，２，３，４−ブタン−テトラ−カルボン酸，１，２，３−トリス−（２，２，６，６−テトラ−メチル−４−ピペリジル）−４−トリデシルエステル（ＡＤＫ  ＳＴＡＢ（登録商標）ＬＡ−６７）；２，２，４，４テトラメチル−２１−オキソ−７−オキサ−３．２０−ジアザジスピロ［５．１．１１．２］−ヘンエイコサン−２０−プロピオン酸ドデシルエステルと、２，２，４，４テトラメチル−２１−オキソ−７−オキサ−３．２０−ジアザジスピロ［５．１．１１．２］−ヘンエイコサン−２０−プロピオン酸テトラデシルエステルとの混合物（Ｈｏｓｔａｖｉｎ（登録商標）Ｎ２４）；ポリ［［６−［（１，１，３，３−テトラメチルブチル）アミノ］−ｓ−トリアジン−２，４−ジイル］［２，２，６，６−テトラメチル−４−ピペリジニル）−イミノ］ヘキサメチレン［（２，２，６，６−テトラメチル−４−ピペリジニル）イミノ］］｝（Ｃｈｉｍａｓｓｏｒｂ（登録商標）９４４）；１，３，５−トリアジン−２，４，６−トリアミン，Ｎ，Ｎ’’’−［１，２−エタンジイルビス［［［４，６−ビス［ブチル（１，２，２，６，６−ペンタメチル−４−ピペリジニル）アミノ］−１，３，５−トリアジン−２−イル］イミノ］−３，１−プロパンジイル］］−ビス［Ｎ’，Ｎ’’−ジブチル−Ｎ’，Ｎ’’−ビス（１，２，２，６，６−ペンタメチル−４−ピペリジニル）（Ｃｈｉｍａｓｓｏｒｂ（登録商標）１１９）；ポリ［（６−モルホリノ−ｓ−トリアジン−２，４−ジイル）［１，２，２，６，６−ペンタ−メチル−４−ピペリジル）イミノ］−ヘキサメチレン［（１，２，２，６，６ペンタ−メチル−４−ピペリジル）イミノ］］１，６−ヘキサンジアミン
、モルホリン−２，４，６−トリクロロ−１，３，５−トリアジンと、Ｎ，Ｎ’−ビス（１，２，２，６，６−ペンタメチル−４−ピペリジニル）−のポリマー（ＣＹＡＳＯＲＢ（登録商標）ＵＶ３５２９）；ポリ−メトキシプロピル−３−オキシ［４（１，２，２，６，６−ペンタメチル）−ピペリジニル］−シロキサン（Ｕｖａｓｉｌ（登録商標）８１６）；２，４，６−トリクロロ−１，３，５−トリアジンとの、１，６−ヘキサンジアミン，Ｎ，Ｎ’−ビス（２，２，６，６−テトラメチル−４ピペリジニル）−ポリマー、Ｎ−ブチル−１−ブタンアミンとＮ−ブチル−２，２，６，６−テトラメチル−４−ピペリジンアミンとの反応生成物（Ｃｈｉｍａｓｓｏｒｂ（登録商標）２０２０）；Ｎ，Ｎ’−エタン−１，２−ジイルビス（１，３−プロパンジアミン）、シクロヘキサン、過酸化物化４−ブチルアミノ−２，２，６，６−テトラメチルピペリジンおよび２，４，６−トリクロロ−１，３，５−トリアジンの反応生成物（Ｆｌａｍｅｓｔａｂ  ＮＯＲ（登録商標）１１６）；２，４，６−トリクロロ−１，３，５−トリアジンと、１，６−ヘキサンジアミン，Ｎ，Ｎ’−ビス（２，２，６，６−テトラメチル−４−ピペリジニル）のポリマー、酸化、水素化された、３−ブロモ−１−プロペン、ｎ−ブチル−１−ブタンアミンおよびＮ−ブチル−２，２，６，６−テトラメチル−４−ピペリジンアミンとの反応生成物（Ｔｉｎｕｖｉｎ  ＮＯＲ（登録商標）３７１）。
【００３３】
本発明は、本発明による組成物の少なくとも１つの層を含む、建築物で使用するのに適したフィルムにも関する。
【００３４】
本発明はさらに、実施例によってさらに説明されるがそれに限定されることはない。
【００３５】
［使用される材料］
ポリブチレンテレフタレートのハードセグメントおよび二量体化脂肪酸残基のソフトセグメント３０重量％を含有する、ＤＳＭによって供給される、Ａｒｎｉｔｅｌ（商標）ＥＣＯ。
Ｔｉｎｕｖｉｎ（商標）２３４（２−［２−ヒドロキシ−３，５−ジ（１，１−ジメチルベンジル）フェニル］２Ｈ−ベンゾトリアゾール），ＢＡＳＦ（ドイツ）によって供給される紫外線吸収剤。
Ｃｈｉｍａｓｏｒｂ（商標）９４４（ポリ［［６−［（１，１，３，３−テトラメチルブチル）アミノ］−ｓ−トリアジン−２，４−ジイル］［２，２，６，６−テトラメチル−４−ピペリジニル）−イミノ］ヘキサメチレン［（２，２，６，６−テトラメチル−４−ピペリジニル）イミノ］］｝），ＢＡＳＦ（ドイツ）によって供給されるＨＡＬＳ。
【００３６】
［耐紫外線性］
４２０ｎｍにて、黒色標準温度１００＋／−３℃、チャンバ温度６５＋／−３℃、相対湿度２０＋／−１０％で、放射強度１．２０Ｗ／ｍ２／ｎｍでキセノンアークを使用して、ＰＶ１３０３に従ってＡｔｌａｓ  Ｗｅａｔｈｅｒ−Ｏｍｅｔｅｒ  Ｃｉ６５（Ａ）で耐紫外線性を決定した。
【００３７】
［破壊強さ］
Ｓ３引張り試験片および変形速度５０ｍｍ／分を用いて、ＤＩＮ５３５０４：２００９−１０に従って、破壊強さを決定した。
【００３８】
［ポリマー組成物の製造］
組成物のドライブレンドをタンブルミキサーで調製する。その後、Ｃｏｐｅｒｉｏｎ（商標）同時回転二軸スクリュー押出機でドライブレンドを押出し、顆粒に加工する。
【００３９】
［試験片の製造］
射出成形板からＤＩＮ５３５０４  Ｓ３引張り試験片を切断することによって、破壊強さを試験するための試験片を製造した。その板は、Ａｒｂｕｒｇ  １１０  Ａｌｌｒｏｕｎｄ射出成形機で製造された。溶融温度は約２４０℃であった。
【００４０】
［実施例Ｉおよび比較実験ＡおよびＢ］
実施例および比較実験で使用される添加剤の種類および量、ならびにその結果を表１に示す。実施例Ｉにおいて、ポリマーと、吸収体０．５重量％との組成物が使用される。比較実験Ａにおいて、紫外線吸収剤または紫外線安定剤は使用されない。比較実験Ｂにおいて、ＨＡＬＳ０．５重量％が使用される。
【００４１】
曝露して０、１５０および３５０時間後に破断ひずみを決定した。破断ひずみの保持率は、曝露前（０時間）の試験試料の破断ひずみに対するパーセンテージとして表１に示す。
【００４２】
その結果から、吸収剤を含む組成物は、吸収剤を含まない試料よりも、かなり良い破断ひずみ保持率を示すことが明らかである。その破断ひずみの保持率は、ＨＡＬＳを含有する組成物よりも高い。
【００４３】
【表１】
2014526596.tif 000002
【国際調査報告】
2014526596.tif 000003
2014526596.tif 000004